(57)【要約】      （修正有）【課題】静電気防止服の製作に応用でき、かつ衣服の柔軟性が保持されたまま静電気防止効果が高い静電気シールド用金属被覆繊維布帛を提供する。【解決手段】上下２面を有する繊維布帛１の少なくとも一面に、前記繊維布帛へ付着性の好い金属からなる金属層２を被覆してなっており、前記金属層は、その厚さが１００Å〜５５０Åであり、比抵抗値が１０〜１０８Ω・ｃｍであることを特徴とする静電気シールド用金属被覆繊維布帛。【選択図】図１
0003103598.tif 000002
【実用新案登録請求の範囲】
【請求項１】
上下２面を有する繊維布帛の少なくとも一面に、前記繊維布帛へ付着性の好い金属からなる金属層を被覆してなっており、
前記金属層は、その厚さが１００Å〜５５０Åであり、比抵抗値が１０〜１０８Ω・ｃｍであることを特徴とする静電気シールド用金属被覆繊維布帛。
【請求項２】
前記繊維布帛の上下２面にそれぞれ前記金属層が被覆されていることを特徴とする請求項１に記載の静電気シールド用金属被覆繊維布帛。
【請求項３】
前記金属層は、物理蒸着（ＰＶＤ）法により形成されていることを特徴とする請求項１に記載の静電気シールド用金属被覆繊維布帛。
【請求項４】
前記金属は、ニッケル、ニッケルクロム合金、クロム、チタン、それらの合金からなる群より選ばれたことを特徴とする請求項１〜３のいずれかの一項に記載の静電気シールド用金属被覆繊維布帛。
【請求項５】
前記繊維布帛は、繊維の不織布、織物、編物からなる群より選ばれたことを特徴とする請求項１〜３のいずれかの一項に記載の静電気シールド用金属被覆繊維布帛。
【考案の詳細な説明】
【技術分野】
【０００１】
本考案は、静電気シールド用金属被覆繊維布帛に関し、特に静電気防止服を製作する静電気シールド用金属被覆繊維布帛に関する。
【背景技術】
【０００２】
近年、電子技術の日進月歩に従って電化製品や電子機器、電源電線などが広く用いられている。これらは生活に大きく役立っているが、発生した静電気が人体の安全及び健康に悪影響をもたらす問題がある。特に危険な環境、例えばクリーンルームや高電圧高電流環境、鉱業、ガソリンスタンドで働く従業員は、特殊な静電気防止服を着なければ、静電気が衣服上に蓄積して健康に悪影響をもたらし、乃至は溜まった静電気が突然に瞬間放電し、可燃性物質と接触して引火し、発火したり爆発したりする災難を招来する恐れがある。
【０００３】
従来の静電気を防止する手段としては、主として通常の衣服の表面に静電気防止剤を吹き付けるのと、金属繊維と綿、麻などの繊維とを交ぜて織り、金属の導電性により静電気が付着し難い静電気防止服を形成するのと、二種がある。前記第１種は静電気防止効果が悪い上、摩擦により剥落し易い欠点があり、前記第２種は、金属繊維の硬度が高いので、金属繊維の混込み比例が高すぎると衣服の柔軟性に悪影響をもたらし、金属繊維の混込み比例が低すぎると静電気防止効果が悪いという両難があって結局衣服の材料としては適わない欠点がある。
【考案の開示】
【考案が解決しようとする課題】
【０００４】
上記に鑑みて、本考案は、静電気防止服の製作に応用でき、かつ衣服の柔軟性が保持されたまま静電気防止効果が高い静電気シールド用金属被覆繊維布帛を提供しようとすることにある。
【課題を解決するための手段】
【０００５】
前記目的を達成するために、考案者は、上下２面を有する繊維布帛の少なくとも一面に、前記繊維布帛へ付着性の好い金属からなる金属層を被覆してなっており、前記金属層は、その厚さが１００Å〜５５０Åであり、比抵抗値が１０〜１０８Ω・ｃｍであることを特徴とする静電気シールド用金属被覆繊維布帛を提供する。
【０００６】
そして、前記繊維布帛の上下２面にもそれぞれ前記金属層が被覆されていることが好ましい。
【考案の効果】
【０００７】
前記構成による静電気シールド用金属被覆繊維布帛は、繊維布帛上に導電性のある金属層を被覆し、かつ該金属層の比抵抗値が１０〜１０８Ω・ｃｍであり、厚さが１００Å〜５５０Åだけであるため、静電気が付着し難いのみならず、厚さもかなり薄いので、衣服の柔軟性に何ら影響をもたらさない。
【考案を実施するための最良の形態】
【０００８】
以下、本考案の静電気シールド用金属被覆繊維布帛の好ましい実施形態を詳しく説明する。図１は本考案の静電気シールド用金属被覆繊維布帛の好ましい実施形態を示す断面図であり、図２は図１の拡大断面図である。
【０００９】
この金属被覆繊維布帛は、繊維布帛１の上下２面にそれぞれ前記繊維布帛１へ付着性の好い金属からなる金属層２，２を被覆してなる。もっと詳しく説明すると、前記繊維布帛１は、図２に示すように、複数の繊維１１から交差してなり、前記金属層２，２は、該繊維布帛１の表面に沿って均一的に被覆している。
【００１０】
該金属層２，２の導電性により、摩擦などによって生成した電荷や電化製品から移った電荷を静電気として金属被覆繊維布帛上に溜まらないように散逸させることができるので、静電気防止服に製作される時、健康に悪影響をもたらさない上、溜まった静電気が突然に瞬間放電し、可燃性物質と接触して引火し、発火したり爆発したりする恐れもない。
【００１１】
もちろん、このような金属被覆繊維布帛は、絨毯やカーテン、コンベヤの製作上に応用されることもできる。
【００１２】
そして、前記繊維布帛１は、繊維の不織布、織物、編物からなる群より選ばれることが好ましい。該繊維布帛１に使用される繊維としては、例えば綿、麻、レーヨン、合成繊維などが挙げられる。
【００１３】
前記金属層２，２の厚さは１００Å〜５５０Åであることが好ましい。厚さが１００Å未満であると、静電気防止効果が悪く、５５０Åを超えると、前記繊維布帛１の柔軟性に悪影響をもたらし、かつ電流が通過し易くて、ちょっとの電気漏れがあった場合、感電し易い危険がある。
【００１４】
前記金属層２，２の厚さは前記金属被覆繊維布帛の比抵抗値に影響をもたらし、一般的に比抵抗値が小さいほど、静電気の散逸が速く、静電気防止効果が好い。しかしながら、比抵抗値が小さすぎると、着用者が感電し易いという危険があるので、前記金属層２，２の厚さが１０〜１０８Ω・ｃｍに制限されることが好ましい。比抵抗値が１０８Ω・ｃｍを超えると、導電性が小さすぎるので、静電気防止効果が悪い。
そして、前記金属層２，２は、スパッタリング法、アーク蒸着法、熱蒸着法、電子ビーム蒸着法、イオンプレーティング法などの物理蒸着（ＰＶＤ）法により形成されていることが好ましい。
【００１５】
前記金属は、一般の導電性を有し且つ前記繊維布帛１へ付着性の好いのものであれば特に制限されないが、ニッケル、ニッケルクロム合金、クロム、チタン、それらの合金からなる群より選ばれることが好ましい。これらの金属は適当な導電性を有するのみならず、抗酸化性及び付着性がよい。
【実施例】
【００１６】
以下、実施例により本発明をさらに詳しく説明する。
【００１７】
織物を前記繊維布帛１とし、ニッケルクロム合金（Ｎｉ−Ｃｒ）、クロム（Ｃｒ）、チタン（Ｔｉ）金属からなるものをそれぞれ前記金属層２，２とし、該金属層２，２の厚さを変えることにより金属層２，２の厚さと比抵抗値（Ω・ｃｍ）と静電気散逸時間（ｓｅｃ）との関係を測定した。その結果としては下記の表１に示す。
表１から分かるように、金属層２，２の厚さが大きいほど、比抵抗値が小さく、静電気散逸が速い。Ｃｒからなる金属層の比抵抗値が最小であり、Ｔｉからなる金属層の比抵抗値が最大である。全ての実施例の静電気散逸時間が安全の範囲内にあるので、静電気防止効果が好い。
0003103598.tif 000003
【産業上の利用可能性】
【００１８】
上記の如く、本考案の静電気シールド用金属被覆繊維布帛により、柔軟性が高く、かつ静電気防止効果が高い静電気防止服を製作することができる。
【００１９】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【００２０】
例えば前記実施形態において前記繊維布帛の上下２面にそれぞれ前記金属層を被覆しているが、それに限らず、前記繊維布帛の上下２面中の少なくとも一面にあればよい。
【図面の簡単な説明】
【００２１】
【図１】本考案の静電気シールド用金属被覆繊維布帛の好ましい実施形態を示す断面図
【図２】図１の拡大断面図
【符号の説明】
【００２２】
１        繊維布帛
１１      繊維
２        金属層
【図１】
0003103598.tif 000004
【図２】
0003103598.tif 000005